(57)【要約】【課題】深絞り加工の後に溶接を行った際に、溶接の熱影響による膨張収縮および変形による応力によって溶接部近傍での割れが発生しにくく、溶接部近傍の耐食性に優れるフェライト系ステンレス鋼を提供する。【解決手段】質量％でＣ：０．００１〜０．０２０％、Ｓｉ：０．０１〜０．３０％、Ｍｎ：０．０１〜０．５０％、Ｐ：０．０４％以下、Ｓ：０．０１％以下、Ｃｒ：１８．０〜２２．０％、Ｎｉ：０．０１〜０．４０％、Ｍｏ：０．３０〜３．０％、Ａｌ：０．０１〜０．１５％、Ｔｉ：０．０１〜０．５０％、Ｎｂ：０．０１〜０．５０％、Ｖ：０．０１〜０．５０％、Ｃｏ：０．０１〜６．００％、Ｂ：０．０００３〜０．００５０％、Ｎ：０．００１〜０．０２０％を含有し、０．３０％≦Ｔｉ＋Ｎｂ＋Ｖ≦０．６０％を満足し、残部がＦｅおよび不可避的不純物である成分組成を有するフェライト系ステンレス鋼とする。【選択図】なし【特許請求の範囲】
【請求項１】
質量％で、Ｃ：０．００１〜０．０２０％、Ｓｉ：０．０１〜０．３０％、Ｍｎ：０．０１〜０．５０％、Ｐ：０．０４％以下、Ｓ：０．０１％以下、Ｃｒ：１８．０〜２２．０％、Ｎｉ：０．０１〜０．４０％、Ｍｏ：０．３０〜３．０％、Ａｌ：０．０１〜０．１５％、Ｔｉ：０．０１〜０．５０％、Ｎｂ：０．０１〜０．５０％、Ｖ：０．０１〜０．５０％、Ｃｏ：０．０１〜６．００％、Ｂ：０．０００３〜０．００５０％、Ｎ：０．００１〜０．０２０％を含有し、さらに、質量％で、Ｚｒ：０．５％以下、Ｗ：１．０％以下、ＲＥＭ：０．１％以下のいずれか１種または２種以上を含有し、下記（１）式を満足し、残部がＦｅおよび不可避的不純物である成分組成を有することを特徴とするフェライト系ステンレス鋼。
０．３０％≦Ｔｉ＋Ｎｂ＋Ｖ≦０．６０％      （１）
（１）式における元素記号は各元素の含有量（質量％）を意味する。
【発明の詳細な説明】
【技術分野】
【０００１】
本発明は、深絞り加工の後に溶接によって接合が行われる構造体の製造に好適に用いられる、溶接部の形状および耐食性に優れるフェライト系ステンレス鋼に関する。
【背景技術】
【０００２】
従来、フェライト系ステンレス鋼は、オーステナイト系ステンレス鋼や高張力鋼板などと比較して、プレス成形性の面で劣っており、優れたプレス成形性が必要とされる用途にはその使用が制限されてきた。
【０００３】
しかし、近年のフェライト系ステンレス鋼のプレス成形性、特に深絞り加工性の向上は目覚しく、厳しいプレス加工が施される用途、たとえば厨房用材料や電気機器部品、自動車用部品などへのフェライト系ステンレス鋼の適用が進んでいる。
【０００４】
特許文献１には深絞り性に優れたフェライト系ステンレス鋼板が開示されている。この鋼板では、鋼の成分組成と製造条件を適正範囲に制御し、仕上焼鈍後の鋼板の平均ｒ値を２．０以上、平均結晶粒径を５０μｍ以下、かつ、（引張強度（ＭＰａ）×平均ｒ値）／（結晶粒径（μｍ）））を２０以上とすることにより、深絞り性を改善している。
【０００５】
特許文献２には、プレス成形性に優れたフェライト系ステンレス冷延鋼板が開示されている。この鋼板では、ＡｌＮの微細析出を防止して微細ＡｌＮによる析出強化を低減するとともに、フェライト粒径を１０μｍ未満とすることにより局部伸びを増加させ、さらに、フェライト粒内のＣｒ炭窒化物の平均粒径を０．６μｍ以上とすることにより均一伸びを向上させて、プレス成形性を向上させている。
【０００６】
また、特許文献３には深絞り性に優れたフェライト系ステンレス鋼板が開示されている。この鋼板では、熱間圧延条件を調整することにより、平均フェライト結晶粒径が４０μｍ以下であり、圧延方向と板厚方向からなる断面に占める｛１１１｝／／ＮＤとの方位差が１０°以内のフェライト結晶粒の割合が２０％以上として、深絞り性を向上している。
【０００７】
しかしながら、これらのプレス成形性に優れたフェライト系ステンレス鋼板を用いても厳しいプレス成形を行った際に発生する縦割れの発生は必ずしも十分に抑制することはできない。
【０００８】
この縦割れを抑制するために特許文献４には深絞り性、耐２次加工脆性および耐食性に優れるフェライト系ステンレス鋼板が開示されている。この鋼板では、Ｎｂおよび／またはＴｉならびにＢ、Ｖを適正量添加することに加え、仕上焼鈍し、酸洗した後あるいはさらにスキンパス圧延した後の鋼板の平均結晶粒径を４０μｍ以下かつ表面粗さＲａを０．３０μｍ以下とすることで、深絞り性と耐２次加工脆性を両立している。
【先行技術文献】
【特許文献】
【０００９】
【特許文献１】特開２００３−１３８３４９号公報
【特許文献２】特開２００７−１１９８４７号公報
【特許文献３】特開２００９−２９９１１６号公報
【特許文献４】特開２００３−２０１５４７号公報
【発明の概要】
【発明が解決しようとする課題】
【００１０】
しかし、特許文献４のフェライト系ステンレス鋼板を用いても、特に、プレス成形後に溶接を行った場合に発生する溶接部近傍の割れは、完全に防止することはできない。
【００１１】
従来技術の抱える上記のような問題点に鑑み、本発明は、深絞り加工の後に溶接を行った際に、溶接の熱影響による膨張収縮および変形による応力によって溶接部近傍での割れが発生しにくく、溶接部近傍の耐食性に優れるフェライト系ステンレス鋼を提供することを目的とする。
【課題を解決するための手段】
【００１２】
本発明者らは、上記課題を解決するために、フェライト系ステンレス鋼の成分組成と溶接部近傍での割れおよび耐食性との相関を調査し、以下の（１）〜（３）の知見を得た。
【００１３】
（１）深絞り加工により結晶粒界の強度が低下した領域に対して溶接を行うと、溶接の熱により溶接部近傍に発生した膨張および収縮の応力によって溶接部近傍に割れが発生する。
【００１４】
（２）Ｃｏの添加は熱膨張係数を減少させるため、溶接の熱による膨張および収縮が減少し、溶接部の変形および溶接部近傍での応力が低下する。その結果、Ｃｏ添加によって溶接部近傍の割れが発生しにくくなる。
【００１５】
（３）Ｂの添加は深絞り加工による結晶粒界の強度の低下を抑制するため、深絞り加工後の溶接部近傍に熱応力が発生しても割れが発生しにくくなる。
【００１６】
以上の結果に基づき、本発明は構成される。すなわち本発明は下記の構成を要旨とするものである。
【００１７】
［１］質量％で、Ｃ：０．００１〜０．０２０％、Ｓｉ：０．０１〜０．３０％、Ｍｎ：０．０１〜０．５０％、Ｐ：０．０４％以下、Ｓ：０．０１％以下、Ｃｒ：１８．０〜２２．０％、Ｎｉ：０．０１〜０．４０％、Ｍｏ：０．３０〜３．０％、Ａｌ：０．０１〜０．１５％、Ｔｉ：０．０１〜０．５０％、Ｎｂ：０．０１〜０．５０％、Ｖ：０．０１〜０．５０％、Ｃｏ：０．０１〜６．００％、Ｂ：０．０００３〜０．００５０％、Ｎ：０．００１〜０．０２０％を含有し、下記（１）式を満足し、残部がＦｅおよび不可避的不純物である成分組成を有することを特徴とするフェライト系ステンレス鋼。
０．３０≦Ｔｉ＋Ｎｂ＋Ｖ≦０．６０％      （１）
（１）式における元素記号は各元素の含有量（質量％）を意味する。
［２］前記成分組成は、さらに、質量％で、Ｚｒ：０．５％以下、Ｗ：１．０％以下、ＲＥＭ：０．１％以下のいずれか１種または２種以上を含有することを特徴とする［１］に記載のフェライト系ステンレス鋼。
【発明の効果】
【００１８】
本発明のフェライト系ステンレス鋼であれば、深絞り加工の後に溶接によって接合が行われる構造体の製造に用いても、溶接の熱影響による膨張収縮および変形による応力によって溶接部近傍での割れが発生しにくく、溶接部近傍の耐食性に優れる構造体が得られる。
【００１９】
なお、溶接部近傍での割れが発生しにくいことから、上記構造体は、溶接部の形状に優れるといえる。
【発明を実施するための形態】
【００２０】
以下、本発明の実施形態について説明する。なお、本発明は以下の実施形態に限定されない。
【００２１】
本発明のフェライト系ステンレス鋼の成分組成は、質量％でＣ：０．００１〜０．０２０％、Ｓｉ：０．０１〜０．３０％、Ｍｎ：０．０１〜０．５０％、Ｐ：０．０４％以下、Ｓ：０．０１％以下、Ｃｒ：１８．０〜２２．０％、Ｎｉ：０．０１〜０．４０％、Ｍｏ：０．３０〜３．０％、Ａｌ：０．０１〜０．１５％、Ｔｉ：０．０１〜０．５０％、Ｎｂ：０．０１〜０．５０％、Ｖ：０．０１〜０．５０％、Ｃｏ：０．０１〜６．００％、Ｂ：０．０００３〜０．００５０％、Ｎ：０．００１〜０．０２０％を含有し、下記（１）式を満足し、残部がＦｅおよび不可避的不純物である。
０．３０％≦Ｔｉ＋Ｎｂ＋Ｖ≦０．６０％      （１）
（１）式における元素記号は各元素の含有量（質量％）を意味する。
【００２２】
また、本発明のフェライト系ステンレス鋼の成分組成は、さらに、質量％で、Ｚｒ：０．５％以下、Ｗ：１．０％以下、ＲＥＭ：０．１％以下のいずれか１種または２種以上を含有してもよい。
【００２３】
以下に本発明のフェライト系ステンレス鋼の成分組成について詳細に説明する。なお、各元素の含有量を示す％は特に記載しない限り質量％とする。
【００２４】
Ｃ：０．００１〜０．０２０％
Ｃの含有量が多いと強度が向上し、少ないと加工性が向上する。適度な強度を得るためには０．００１％以上の含有が適当である。しかし、Ｃ含有量が０．０２０％を超えると加工性の低下が顕著となり、深絞り加工に適さない。よって、Ｃ含有量は０．００１〜０．０２０％とした。より好ましくは、０．００２〜０．０１８％である。なお、不可避的に含まれるＣのみでＣ含有量が上記範囲になる場合には、Ｃを積極的に添加する必要はない。
【００２５】
Ｓｉ：０．０１〜０．３０％
Ｓｉは脱酸に有用な元素である。その効果は０．０１％以上の含有で得られる。しかし、Ｓｉ含有量が０．３０％を超えると、加工性の低下が顕著となり、深絞り加工には適さない。よって、Ｓｉの含有量は０．０１％〜０．３０％とした。より好ましくは、０．０５％〜０．２０％である。
【００２６】
Ｍｎ：０．０１〜０．５０％
Ｍｎには強度を高める効果がある。その効果は０．０１％以上の含有で得られる。一方、Ｍｎを過剰に含有すると加工性が顕著に低下し、深絞り加工には適さなくなる。したがって、Ｍｎ含有量は０．５０％以下が適当である。よって、Ｍｎの含有量は０．０１〜０．５０％とした。より好ましくは、０．０３％〜０．４０％である。なお、Ｍｎは鋼に不可避的に含まれるため、不可避的に含まれるＭｎ含有量が上記範囲にあれば、Ｍｎを添加する必要はない。
【００２７】
Ｐ：０．０４％以下
Ｐは鋼に不可避的に含まれる元素であり、深絞り加工後の結晶粒界に偏析して、結晶粒界の強度を低下させ、粒界割れを発生しやすくする元素である。よって、Ｐ含有量は少ないほど好ましく、０．０４％以下とした。より好ましくは０．０３％以下である。
【００２８】
Ｓ：０．０１％以下
Ｓは鋼に不可避的に含まれる元素である。Ｓ含有量が０．０１％を超えるとＣａＳやＭｎＳなどの水溶性硫化物の形成が促進され耐食性が低下する。よって、Ｓ含有量は０．０１％以下とした。
【００２９】
Ｃｒ：１８．０〜２２．０％
Ｃｒはステンレス鋼の耐食性を決定付ける最も重要な元素である。Ｃｒ含有量が１８．０％未満ではステンレス鋼として十分な耐食性が得られない。特に溶接部での耐食性が不十分となる。一方で、過剰にＣｒを含有すると、加工性が低下し、深絞り加工に適さない。そこで、Ｃｒ含有量は２２．０％以下が適当である。よって、Ｃｒ含有量は１８．０〜２２．０％とした。より好ましくは、１８．５〜２１．５％である。
【００３０】
Ｎｉ：０．０１〜０．４０％
Ｎｉはステンレス鋼の耐食性を向上させる元素であり、不動態皮膜が形成できず活性溶解が起こる腐食環境において腐食の進行を抑制する元素である。その効果はＮｉ含有量を０．０１％以上にすることで得られる。しかし、Ｎｉ含有量が０．４０％以上になると、加工性が低下するため、深絞り加工には適さない。よって、Ｎｉの含有量は０．０１〜０．４０％とした。より好ましくは、０．０３〜０．１８％である。
【００３１】
Ｍｏ：０．３０〜３．０％
Ｍｏは不動態皮膜の再不動態化を促進し、ステンレス鋼の耐食性を向上する元素である。Ｃｒとともに含有することによってその効果はより顕著となる。Ｍｏによる耐食性向上効果は０．３０％以上の含有で得られる。しかし、Ｍｏ含有量が３．０％を超えると高温強度が増加し、圧延負荷が大きくなるため製造性が低下する。よって、Ｍｏ含有量は０．３０〜３．０％とした。より好ましくは、０．４０〜２．０％である。
【００３２】
Ａｌ：０．０１〜０．１５％
Ａｌは脱酸に有用な元素であり、その効果は、Ａｌの含有量が０．０１％以上で得られる。しかし、Ａｌの含有量が０．１５％を超えるとフェライト結晶粒径が増大しやすくなり、溶接部近傍の割れが起こりやすくなる。よって、Ａｌ含有量は０．０１〜０．１５％とした。より好ましくは、０．０２〜０．１０％である。
【００３３】
Ｔｉ：０．０１〜０．５０％
ＴｉはＣ、Ｎと優先的に結合してＣｒ炭窒化物の析出による耐食性の低下を抑制する元素である。その効果は、Ｔｉ含有量が０．０１％以上で得られる。しかし、Ｔｉ含有量が０．５０％を超えると固溶したＣ、Ｎが過度に減少し、深絞り後の結晶粒界の強度が不十分となり、溶接部近傍で割れが発生しやすくなる。よって、Ｔｉ含有量は０．０１〜０．５０％とした。より好ましくは、０．１５〜０．４０％である。なお、本明細書において、炭窒化物には、炭化物、窒化物も含む。
【００３４】
Ｎｂ：０．０１〜０．５０％
ＮｂはＣ、Ｎと優先的に結合してＣｒ炭窒化物の析出による耐食性の低下を抑制する元素である。その効果は、Ｎｂ含有量が０．０１％以上で得られる。しかし、Ｎｂ含有量が０．５０％を超えると固溶したＣ、Ｎが過度に減少し、深絞り後の結晶粒界の強度が不十分となり、溶接部近傍で割れが発生しやすくなる。よって、Ｎｂの含有量は０．０１〜０．５０％とした。より好ましくは、０．０５〜０．４０％である。
【００３５】
Ｖ：０．０１〜０．５０％
Ｖは、Ｃｒ炭窒化物の析出による耐食性の低下を抑制する元素である。その効果は、Ｖ含有量が０．０１％以上で得られる。しかし、０．５０％を超える過剰な含有は加工性を低下させ、深絞り加工には適さない。よって、Ｖ含有量は０．０１〜０．５０％とした。より好ましくは、０．０２〜０．３０％である。
【００３６】
０．３０％≦Ｔｉ＋Ｎｂ＋Ｖ≦０．６０％
上述のようにＴｉ、Ｎｂ、ＶはいずれもＣｒ炭窒化物の生成を抑制し、溶接部の耐食性を向上させる元素である。Ｃｒ炭窒化物析出による鋭敏化を抑制し、溶接部の耐食性を十分なものとするためにはＴｉ含有量、Ｎｂ含有量、Ｖ含有量の合計が０．３０％以上になることが必要である。より好ましくは０．３５％以上である。加えて、溶接部の冷却速度は通常、非常に速いため、Ｔｉ、Ｎｂ、Ｖのいずれか単独あるいは２種のみの添加では、それぞれの元素の炭窒化物の析出しやすい温度域を急速に通過してしまい、Ｃ、Ｎを完全には無害化しきれない場合がある。そのため、Ｔｉ、Ｎｂ、Ｖのいずれの元素も０．０１％以上の含有が必要である。
【００３７】
一方で、Ｔｉ、Ｎｂ、Ｖの含有量の合計が０．６０％を超えると加工性が低下するため、深絞り加工には適さない。よって、Ｔｉ含有量、Ｎｂ含有量、Ｖ含有量の合計が０．６０％以下とした。より好ましくは、０．５５％以下である。
【００３８】
Ｃｏ：０．０１〜６．００％
Ｃｏは本発明にとって重要な元素である。Ｃｏの添加はフェライト系ステンレス鋼の電子状態を変化させ、熱膨張係数を低下させる。この熱膨張係数の低下は溶接の熱によって引き起こされる溶接部の膨張および変形を緩和する。深絞り加工後の溶接部近傍では、溶接による熱膨張および変形によって生じる応力によって割れが発生する場合がある。Ｃｏの添加による熱膨張係数の低下は、溶接の熱影響および変形によって溶接部近傍にかかる応力負荷を緩和し、割れの発生を抑制する。その効果はＣｏ含有量が０．０１％以上で得られる。一方で、Ｃｏ含有量が６．００％を超えると加工性が低下するため、深絞り加工には適さない。よってＣｏ含有量は０．０１〜６．００％とした。より好ましくは、０．０３〜３．００％である。
【００３９】
Ｂ：０．０００３〜０．００５０％
Ｂは本発明にとって重要な元素である。高純度のフェライト系ステンレス鋼では深絞り加工によって、深絞り加工の壁面部分の結晶粒界にＰが偏析し、結晶粒界が脆くなる。そのため、過度の深絞り加工を行った後に、深絞り方向に沿って割れが発生する場合がある。特にＴｉやＮｂによって固溶したＣ、Ｎを低減した成分でその傾向が顕著である。深絞り加工によって割れが発生しやすくなった結晶粒界では、溶接の熱影響による応力負荷が割れを発生させる場合がある。Ｂの添加は深絞り加工によるＰの偏析を抑制し結晶粒界を強化して、こういった割れの発生を抑制する。この効果はＢを０．０００３％以上含有することで得られる。一方で、Ｂ含有量が０．００５０％を超えると加工性が低下するため、深絞り加工には適さない。よって、Ｂ含有量は０．０００３〜０．００５０％とした。より好ましくは０．０００４〜０．００２０％である。
【００４０】
Ｎ：０．００１〜０．０２０％
Ｎは、固溶強化により鋼の強度を上昇させる効果がある。その効果はＮ含有量が０．００１％以上で得られる。しかし、Ｎ含有量が０．０２０％を超えると加工性の低下が顕著となり、深絞り加工に適さない。よって、Ｎ含有量は０．００１〜０．０２０％とした。より好ましくは、０．００２〜０．０１８％である。
【００４１】
また、本発明のフェライト系ステンレス鋼は、以下の成分を含んでもよい。
【００４２】
Ｚｒ：０．５％以下
ＺｒはＣ、Ｎと結合して、鋭敏化を抑制する効果がある。その効果は、Ｚｒ含有量を０．０１％以上にすることで得られる（Ｚｒ含有量が０．０１％未満の場合、上記効果は大きくないが、本発明の効果を害さないため、Ｚｒ含有量が０．０１％未満でも問題が無い）。しかし、過剰のＺｒの含有は加工性を低下させる。また、Ｚｒは価格が非常に高い元素であるため、過剰のＺｒ含有はコストの増大を招く。よって、Ｚｒの含有量は０．５％以下とした。
【００４３】
Ｗ：１．０％以下
ＷはＭｏと同様に耐食性を向上させる効果がある。その効果はＷ含有量を０．０１％以上にすることで得られる（Ｗ含有量が０．０１％未満の場合、上記効果は大きくないが、本発明の効果を害さないため、Ｗ含有量が０．０１％未満でも問題が無い）。しかし、過剰のＷの含有は強度を上昇させ、製造性を低下させる。よって、Ｗ含有量は１．０％以下とする。
【００４４】
ＲＥＭ：０．１％以下
ＲＥＭは耐酸化性を向上して、酸化スケールの形成を抑制し、溶接部の耐食性を向上する。その効果はＲＥＭ含有量を０．０００１％以上にすることで得られる（ＲＥＭ含有量が０．０００１％未満の場合、上記効果は大きくないが、本発明の効果を害さないため、ＲＥＭ含有量が０．０００１％未満でも問題が無い）。しかし、過剰にＲＥＭを含有すると、酸洗性などの製造性を低下させるうえ、コストの増大を招く。よってＲＥＭの含有量は０．１％以下とした。
【００４５】
上記以外の残部はＦｅおよび不可避的不純物である。不可避的不純物としてはＺｎ：０．０３％以下、Ｓｎ：０．３％以下、Ｃｕ：０．１％未満等が挙げられる。なお、本発明のＣｒ含有量、Ｍｏ含有量を有する耐食性に優れたフェライト系ステンレス鋼では、Ｃｕは不動態維持電流を増加させて不動態皮膜を不安定とし、耐食性を低下させる作用がある。この観点からはＣｕを含まない方がよい。Ｃｕを含有する場合、その含有量は０．１％未満が適当である。よって、不純物としてのＣｕの含有量は上記の通り０．１％未満とした。
【００４６】
本発明のフェライト系ステンレス鋼の製造方法は特に限定されない。好適な製造方法の一例を以下に示す。
【００４７】
上記成分組成のステンレス鋼を１１００〜１３００℃に加熱後、仕上温度を７００〜１０００℃、巻取温度を４００〜８００℃として板厚２．０〜５．０ｍｍになるように熱間圧延を施す。こうして作製した熱間圧延鋼帯を８００〜１１００℃の温度で焼鈍し酸洗を行う。次に、板厚０．５〜２．０ｍｍになるように冷間圧延を行い、７００〜１０５０℃の温度で冷延板焼鈍を行う。冷延板焼鈍後には酸洗を行い、スケールを除去する。スケールを除去した冷間圧延鋼帯にはスキンパス圧延を行ってもよい。
【実施例】
【００４８】
以下、実施例に基づいて本発明を説明する。
【００４９】
表１に示すステンレス鋼を真空溶製し、１２００℃に加熱した後、板厚４ｍｍまで熱間圧延し、８００〜１０００℃の範囲で焼鈍し、酸洗によりスケールを除去した。さらに、板厚０．８ｍｍまで冷間圧延し、８００〜９５０℃の範囲で焼鈍し、酸洗を行い、供試材とした。
【００５０】
作製した供試材からφ７２ｍｍの円板を採取し、φ４９ｍｍ、φ３５ｍｍ、φ２６ｍｍ、φ２２ｍｍのポンチを順に用いて４段の深絞り加工を行い、加工後の高さが５０ｍｍとなるように耳を切除し、深絞り底部の中心部にφ５ｍｍの穴を開け、円筒深絞り形状の試験片を作製した。その後、試験片のφ２２ｍｍの開口部をふさぐようにφ２３ｍｍの円板をＴＩＧ溶接にて接合した。溶接条件は、溶接電流１００Ａ、溶接速度６０ｃｍ／ｍｉｎとした。シールドガスはＡｒを用い、流量は２０Ｌ／ｍｉｎとした。溶接後、２４ｈ経過した後に試験片内部を水で満たし、１０気圧の圧力をかけて割れの有無を確認した。その後、光学顕微鏡を用いて２００倍の倍率で円筒深絞り壁面の溶接部近傍（フュージョンラインから２〜５ｍｍの位置）を観察し、割れの長さを確認した。長さが０．５ｍｍ以上の割れのあったものを「×」、割れのなかったものを「○」として結果を表２に示す。
【００５１】
表２のうち、本発明例ではいずれも溶接部近傍に割れは確認できなかった。一方で、比較例であるＮｏ．１２では、Ｃｏが無添加であるため割れが発生した。Ｎｏ．１３ではＢが無添加であるため割れが発生した。Ｎｏ．１４ではＡｌが過剰に添加されたため割れが発生した。Ｎｏ．１５ではＣｒが過剰に添加されたため割れが発生した。
【００５２】
続いて、割れの有無を確認した試験片を用いて、溶接ままの溶接部の耐食性を評価した。ＪＩＳ  Ｈ  ８５０２に準拠した中性塩水噴霧サイクル試験を５サイクル行い、溶接部近傍（溶接ビード中心からフージョンラインより５ｍｍの範囲）の腐食の有無を目視により確認した。５サイクルの試験によって溶接部近傍に長径が１ｍｍ以上の腐食が発生したものを「×」、腐食が発生しなかったものを「○」として表２に示した。
【００５３】
Ｎｏ.１２、Ｎｏ.１３、Ｎｏ.１４はいずれも溶接近傍の割れから腐食が発生した。Ｎｏ.１６は（１）式を満たさなかったため溶接ビードから腐食が発生した。Ｎｏ.１７はＣｒ量が少なく溶接ビードおよびテンパー部から腐食が発生した。Ｎｏ.１８はＮｂ量が少なかったため、溶接ビードから腐食が発生した。Ｎｏ.１９はＴｉ量が少なかったため、溶接ビードから腐食が発生した。Ｎｏ.２０はＶが無添加であったため、溶接ビードから腐食が発生した。
【００５４】
【表１】
2018199867.tif 000002
【００５５】
【表２】
2018199867.tif 000003
【産業上の利用可能性】
【００５６】
本発明によれば、深絞り加工の後に溶接によって接合が行われる構造体に用いるのに好適な、溶接部の形状および耐食性に優れるフェライト系ステンレス鋼が得られる。本発明で得られるフェライト系ステンレス鋼は、深絞り後に溶接によって構造体の作製が行われる用途、たとえば、電池ケースなどの電子機器部品、コンバータなどの自動車部品などへの適用に好適である。